(57)【要約】【課題】ベントの基本的な性能（通気性、漏洩防止）に加えて、長期の使用にわたって通気性の低下を抑制することのできるベントを提供すること。【解決手段】平面膜を備えるベント（通気口）であって、前記膜の有する第１方向および第１方向に直角な第２方向に沿う転落角が少なくとも５°異なっており、ここで該転落角とは、室温で５０±３０％の相対湿度において５０ｍＮ／ｍ超の表面張力を有する溶液のｖ＝１０μｌの流体の滴が該膜面を転落しはじめる、該膜の傾斜角と定義され、および、該膜面が重力方向に対して＞０°の角度で傾斜し、その傾斜方向が該最小の転落角を有する膜方向に平行になるように、前記膜が前記ベント内に配置される、ベント。【選択図】図１
2018014185.tif 000002
【特許請求の範囲】
【請求項１】
平面膜を備えるベントであって、
前記膜の有する第１方向および第１方向に直角な第２方向に沿う転落角が少なくとも５°異なっており、
ここで該転落角とは、室温で５０±３０％の相対湿度において５０ｍＮ／ｍ超の表面張力を有する溶液のｖ＝１０μｌの流体の滴が該膜面を転落しはじめる、該膜の傾斜角と定義され、および、
該膜面が重力方向に対して＞０°の角度で傾斜し、その傾斜方向が該最小の転落角を有する膜方向に平行になるように、前記膜が前記ベント内に配置される、ベント。
【請求項２】
該溶液が水溶液である、請求項１に記載のベント。
【請求項３】
該溶液がＨ２ＳＯ４、ＫＯＨ、または塩水を含む、請求項１または２に記載のベント。
【請求項４】
鉛蓄電池用のベントである、請求項１〜３のいずれか１項に記載のベント。
【請求項５】
該膜が、フィブリルの長さの平均値が４０μｍ以上８０μｍ以下である多孔質ＰＴＦＥ膜である、請求項１〜４のいずれか１項に記載のベント。
【請求項６】
該膜が、ノードおよびフィブリルによって画定される微細孔のアスペクト比の平均値が１５以上４０以下である多孔質ＰＴＦＥ膜である、請求項１〜５のいずれか１項に記載のベント。
【請求項７】
該膜が、平均空孔率が80%以上である多孔質ＰＴＦＥ膜である、請求項１〜６のいずれか１項に記載のベント。
【請求項８】
該膜の表面がＰＴＦＥのみからなる、請求項１〜７のいずれか１項に記載のベント。
【請求項９】
該膜が、ガーレー値が1秒以下で且つ耐水圧（WEP）が5kPa以上である多孔質ＰＴＦＥ膜である、請求項１〜８のいずれか１項に記載のベント。
【請求項１０】
該膜の重力方向に対する傾斜角が、（９０°−該最小の転落角）より小さい、請求項１〜９のいずれか１項に記載のベント。
【請求項１１】
前記膜の重力方向に対する傾斜角が、７５°以下である、請求項１〜１０のいずれか１項に記載のベント。
【請求項１２】
請求項１〜１１のいずれか１項に記載のベントを用いた、開放型鉛蓄電池。
【発明の詳細な説明】
【技術分野】
【０００１】
本発明は、ベント、特に液体を収容した容器のベントに関係する。
【背景技術】
【０００２】
液体は流動性が高いため、通常液体は容器に収容される。容器から液体が漏洩しないように、容器は密封されることがある。一方で、容器内の液体が気化または反応等することによって容器内部の圧力が上昇することがある。容器内の圧力が上昇して、容器の耐圧能力を超えると、容器の破損につながることがある。そのため、容器内の気体を容器外へ放出するためのベント（排気口）を容器に備えることがある。ベントは、液体の漏洩を防止しつつ、気体を透過して容器内の圧力上昇を防止することも求められる。
【０００３】
具体的な容器の一例として、鉛蓄電池等の容器が挙げられる。鉛蓄電池、中でも自動車用鉛蓄電池では、希硫酸等の電解液が自由に流動できるいわゆる開放型の構造が広く用いられている。この構造の鉛蓄電池は充電時に酸素や水素ガスが発生するため、これらのガスを外部に放出するための排気口が必要である。さもなければ、電池内部でガス圧力が高まり、電池の変形、破損につながるからである。一方で、排気口を有する鉛蓄電池が転倒すると、排気口から電解液が漏洩するおそれがある。さらに、自動車用鉛蓄電池では、車両走行中の振動により電解液面が激しく揺動して、電解液の微粒の飛沫が排気口から放出されるおそれもある。
この問題に対して、これまでも様々な取り組みがなされてきた。
【０００４】
特許文献１は、電池が転倒した場合でも漏液の心配がなく、取り扱いやすい電池を提供することを目的として、ＰＴＦＥ等の撥水性多孔質膜で遮蔽された排気孔を、電池の横転時に電池内液面位よりも上位に配置することを開示している。これにより、電池が横転しても漏液を防ぐことができ、鉛蓄電池の用途が拡大される、と特許文献１は述べている。
【０００５】
特許文献２は、振動による溢液を防ぎ、電池内部の圧力上昇による変形や破裂を招くこともない鉛蓄電池の排気構造を提供することを目的として、上面に排気孔、底面に傾斜したガス透過膜を有する排気構造を開示している。この構造による作用は以下のように説明されている。電池に振動が加えられると、電池内の希硫酸は揺れ動き、勢いよく排気構造（ガス透過膜）にぶつかるが、排気構造（ガス透過膜）の底面は傾斜底面となっているため、斜めにぶつかった希硫酸の勢いは、ガス透過膜に加えられる勢いと、方向を変えて飛ぶ勢いに分散される。つまり希硫酸がガス透過膜にかかる圧力の上昇が抑えられ、浸透が抑制できる。また、傾斜底面に付着した希硫酸がガス透過膜の最下点に集まり電解液中に落下しやすくなることも記載されている。
【先行技術文献】
【特許文献】
【０００６】
【特許文献１】特開昭６２−９８５５９号公報
【特許文献２】特開平１１−３４５６０５号公報
【発明の概要】
【発明が解決しようとする課題】
【０００７】
特許文献１、２に記載されているとおり、液体を収容する容器のベントにＰＴＦＥ等の撥水性多孔質膜を用いることが知られている。概して、そのような撥水性多孔質膜を備えたベントは経時的に劣化し、特に通気性が低下する。この原因について、本発明者が鋭意検討を行った。容器が振動したり傾斜したりすることにより、容器内の液体が撥水性通気膜の表面に付着することがある。また、容器内で液体が気化し、気化した気体が撥水性通気膜の表面で結露して、結露した液体が撥水性通気膜の表面に付着することがある。これらの通気膜表面の付着物は、撥水性通気膜の少なくとも一部または全部を閉塞し、通気膜の通気性が低下することがある。さらに、付着物が乾燥して通気膜に固着することもある。その場合、通気膜の通気性が回復することは困難である。
【０００８】
容器が鉛蓄電池の容器である場合も、上記の問題は生じる。鉛蓄電池が輸送されるときや鉛蓄電池を積載した自動車が運転される際に、振動によって電池内の電解液が跳ねて撥水性通気膜の表面に付着することがある。また、電池の充放電の際に電池が発熱すると、発熱により蒸発した電解液が撥水性通気膜の表面で結露して、付着することがある。これらの通気膜表面の付着物は、電池内の電解液に由来する硫酸塩等であり、これらの付着物が撥水性通気膜の閉塞を生じて、通気膜の通気性が低下することがある。さらに、硫酸塩等を含む付着物が乾燥すると、通気膜に固着すると、通気膜の通気性が回復することは非常に困難である。
【０００９】
上記に鑑みて、ベントの基本的な性能（通気性、漏洩防止）に加えて、長期の使用にわたって通気性の低下を抑制することのできるベントを提供することを、本発明の解決すべき課題とする。
【課題を解決するための手段】
【００１０】
本発明により、以下が提供される。
【００１１】
[1]  平面膜を備えるベント（通気口）であって、
前記膜の有する第１方向および第１方向に直角な第２方向に沿う転落角が少なくとも５°異なっており、
ここで該転落角とは、室温で５０±３０％の相対湿度において５０ｍＮ／ｍ超の表面張力を有する溶液のｖ＝１０μｌの流体の滴が該膜面を転落しはじめる、該膜の傾斜角と定義され、および、
該膜面が重力方向に対して＞０°の角度で傾斜し、その傾斜方向が該最小の転落角を有する膜方向に平行になるように、前記膜が前記ベント内に配置される、ベント。
【００１２】
[2]  該溶液が水溶液である、項目[１]に記載のベント。
【００１３】
[3]  該溶液がＨ２ＳＯ４、ＫＯＨ、または塩水を含む、項目[１]または[２]に記載のベント。
【００１４】
[4]  鉛蓄電池用のベントである、項目[１]〜[３]のいずれか１項に記載のベント。
【００１５】
[5]  該膜が、フィブリルの長さの平均値が４０μｍ以上８０μｍ以下である多孔質ＰＴＦＥ膜である、項目[１]〜[４]のいずれか１項に記載のベント。
【００１６】
[6]  該膜が、ノードおよびフィブリルによって画定される微細孔のアスペクト比の平均値が１５以上４０以下である多孔質ＰＴＦＥ膜である、項目[１]〜[５]のいずれか１項に記載のベント。
【００１７】
[7]  該膜が、平均空孔率が80%以上である多孔質ＰＴＦＥ膜である、項目[１]〜[６]のいずれか１項に記載のベント。
【００１８】
[8] 該膜の表面がＰＴＦＥのみからなる、項目[１]〜[７]のいずれか１項に記載のベント。
【００１９】
[9]  該膜が、ガーレー値が1秒以下で且つ耐水圧（WEP）が5kPa以上である多孔質ＰＴＦＥ膜である、項目[１]〜[８]のいずれか１項に記載のベント。
【００２０】
[10] 該膜の重力方向に対する傾斜角が、（９０°−該最小の転落角）より小さい、項目[１]〜[９]のいずれか１項に記載のベント。
【００２１】
[11] 前記膜の重力方向に対する傾斜角が、７５°以下である、項目[１]〜[１０]のいずれか１項に記載のベント。
【００２２】
[12] 項目[１]〜[１１]のいずれか１項に記載のベントを用いた、開放型鉛蓄電池。
【発明の効果】
【００２３】
本発明のベントは、通気性を有することにより、容器内のガスを容器外へ放出することができ、容器内の圧力上昇やそれに伴う容器の損傷を防ぐことができる。
また、本発明のベントは、容器内に収容された液体が容器外へ漏洩することを防止することもできる。
さらに、本発明のベントは、平面膜を特定の方向で配置することにより、平面膜に付着した液滴が平面膜から転落しやすく、平面膜上で液滴が平面膜に付着しにくい。したがって、平面膜上で液滴が乾燥して、固着することも抑制される。そのため、長期にわたって平面膜の通気性の低下を抑制することができる。すなわち、本発明のベントは、長期にわたって高い通気性を維持することができる。
【図面の簡単な説明】
【００２４】
【図１】図１は、転落角について説明する図である。
【図２】図２は、平面膜の配置について説明する図である。
【図３】図３は、膜の重力方向に対する傾斜角について説明する図である。
【発明を実施するための形態】
【００２５】
本発明によるベントは、平面膜を備えるベント（通気口）であって、
前記膜の有する第１方向および第１方向に直角な第２方向に沿う転落角が少なくとも５°異なっており、
ここで該転落角とは、室温で５０％の相対湿度において５０ｍＮ／ｍ超の表面張力を有する溶液のｖ＝１０μｌの流体の滴が該膜面を転落しはじめる、該膜の傾斜角と定義され、および、
該膜面が重力方向に対して＞０°の角度で傾斜し、その傾斜が該最小の転落角を有する膜方向に平行になるように、前記膜が前記ベント内に配置される。
【００２６】
平面膜を傾斜させたときに、平面膜面内の方向によって、流体の滴が転落しやすい方向と、転落しにくい方向があることを、本発明者が発見した。つまり、平面膜は、方向によって異なる転落角度を有することがある。特定の理論に拘束されることは望まないが、これは膜の表面構造と関係があると考えられる。例えば、平面膜を延伸して製造した場合、延伸方向に繊維が伸びている。その平面膜上に液滴を置くと、概して液滴は繊維の延伸方向に沿って転落しやすい。
【００２７】
本発明の平面膜は、第１方向と第２方向で異なる転落角を有しており、ここで第２方向は第１方向に対して直角な方向である。そして、第１方向に沿う転落角と第２方向に沿う転落角とは、少なくとも５°異なる。このことは、膜面内で、液滴の転落しやすい方向と、液滴の転落しにくい方向があることを意味する。すなわち、このことは、膜面内に、転落角が最小となる方向が存在することを意味する。なお、第１の方向は、膜面内の任意の方向であってよい。第１の方向が、膜面内で液滴が最も転落しやすい方向であってもよく、膜面内で液滴が最も転落しにくい方向であってもよい。また、第１の方向が、膜を製造する際の延伸方向であってもよく、延伸方向に対して直角な方向であってもよい。
【００２８】
なお、転落角は、室温で５０±３０％の範囲の相対湿度において５０ｍＮ／ｍ超の表面張力を有する溶液のｖ＝１０μｌの流体の滴が該膜面を転落しはじめる、該膜の傾斜角と定義される。図１を参照して説明する。転落角の測定は以下の手順で行われる。
平面膜を、０°の状態、すなわち水平方向に配置する。ここで、水平方向とは重力方向に対して直角に交わった方向である。
水平に配置された膜面上に、体積ｖ＝１０μｌの流体を滴の形態となるように置く。該流体は、室温で５０±３０％の範囲の相対湿度において５０ｍＮ／ｍ超の表面張力を有する溶液である。室温は、２０±２０℃の範囲の温度、すなわち０〜４０℃としてもよい。相対湿度は５０±３０％の範囲、すなわち２０〜８０％の範囲である。５０ｍＮ/ｍ以下の表面張力では、液体が膜面上で滴になりにくく、転落しにくいことがある。そのため、本発明では、５０ｍＮ/ｍ以下の表面張力を有する溶液を用いる。
膜面を水平方向（０°）から垂直方向（９０°）に向かって徐々に持ち上げる。膜面上に置いた滴が転落し始めたときの、膜面と水平方向のなす角度（膜の傾斜角）を、該液滴の転落角と定義する。通常の転落角測定装置では、測定は転落が開始するか、または膜の傾斜角が９０°になるまで行う。
【００２９】
平面膜は、重力方向に対して＞０°の角度で傾斜して、ベント内に配置される。（重力方向に対して０°とは、重力方向と一致する方向である。）平面膜が重力方向に対して傾斜することにより、平面膜上の溶液の滴が転落しやすい。平面膜は、重力方向に対して、＜９０°の角度で傾斜してもよい。重力方向に対して９０°にすると、膜は水平に配置されることになり、溶液の滴が転落しにくくなるからである。
【００３０】
前述のとおり、平面膜は、膜面内の方向によって、転落角が異なっている。本発明では、膜の傾斜方向が、最小の転落角を有する膜方向に平行になるように、平面膜は配置される。図２は、平面膜の配置を概念的に説明した図である。
【００３１】
平面膜には、容器内の液体の振動や、液体の蒸発と結露によって、液体の流体の滴が平面膜の表面に付着することがある。しかし、本発明では、平面膜が重力方向に対して傾斜していることにより、平面膜に付着した流体の滴は平面膜に沿って下方（重力方向）へ流れ易く、容器内へ落下し易い。そのため、流体の滴が、平面膜の閉塞を生じにくい。さらに、流体の滴が乾燥して平面膜に固着することも生じにくい。その結果、平面膜の通気性の低下を抑制することができる。
【００３２】
さらに、本発明では、平面膜の傾斜方向が、平面膜の最小転落角を有する方向と一致している（すなわち平行である）。前述のとおり、転落角とは、流体の滴が該膜面を転落しはじめる平面膜の傾斜角である。その転落角（傾斜角）が最小となる方向は、その平面膜の中で最も流体の滴が下方（重力方向）へ流れ易い方向である。すなわち、本発明の平面膜は、最も流体の滴が下方（重力方向）へ流れ易い方向に沿って配置されている。したがって、平面膜へ付着した流体の滴が特に流れ易く、容器内へ落下し易い。そのため、本発明によれば、平面膜の閉塞を顕著に抑制でき、平面膜の通気性の低下を顕著に抑制することができる。
【００３３】
前述の第１の方向と第２の方向の転落角の差が大きいほど、流体の滴の流れ易さの差が大きい。そのため、平面膜の傾斜方向を、平面膜の最小転落角を有する方向と平行にしたときに、そうしない場合と比べて、平面膜の閉塞を抑制する効果の差が大きくなる。したがって、本発明では、転落角の差が５°以上とし、好ましくは１０°以上、より好ましくは１５°以上、さらに好ましくは２０°以上であってもよい。
【００３４】
前記溶液は、水溶液であってもよい。水の表面張力はおよそ７３ｍＮ/ｍであるので、多くの溶質について、水溶液の表面張力を５０ｍＮ/ｍ超とすることが可能である。
【００３５】
前記溶液はＨ２ＳＯ４、ＫＯＨ、または塩水を含んでもよい。前記の溶液は、転落角を定義するときに用いられるものである。Ｈ２ＳＯ４、ＫＯＨ、または塩水は、工業的な利用範囲が非常に広く、容器で収納されることも多い。これらの溶液の容器のベントとして本発明のベントを用いることができ、そのベントによれば長期にわたって高い通気性を維持することができる。
【００３６】
本発明のベントは、鉛蓄電池用のベントであってもよい。一般的に、鉛蓄電池は、正極（陽極板）に二酸化鉛、負極（陰極板）には海綿状の鉛、電解液として希硫酸を用いた二次電池である。鉛蓄電池は、自動車、小型飛行機等のバッテリーとして広く利用されており、またバックアップ電源用途にも用いられることがある。
ここで、一般的に、鉛蓄電池の電解液（電解質）として、硫酸水溶液が用いられる。ベントが鉛蓄電池用のベントであった場合、平面膜への付着物は、電解液（硫酸水溶液）に由来することが多いと考えられる。前記の転落角の定義に用いられる流体としてＨ２ＳＯ４を選択することにより、その転落角（Ｈ２ＳＯ４溶液の転落角）は電解液に由来する付着物の転落角とほぼ同様であると期待できる。つまり、Ｈ２ＳＯ４を用いたときに最小の転落角となる平面膜の傾斜方向は、電解液に由来する付着物を用いたときにも最小の転落角となると期待できる。結果として、鉛蓄電池のベントの通気性が長期にわたって高いまま維持される。
【００３７】
前記の平面膜は疎水性多孔質であって、それにより容器内の液体の漏液を防止し、気化した気体を容器外部へ透過してもよい。平面膜の材料として、多孔質膜にすることのできるポリエチレン、ポリプロピレン、ＰＴＦＥ（ポリテトラフルオロエチレン）を用いてもよい、特に、ＰＴＦＥ（ポリテトラフルオロエチレン）は、本質的に、疎水性、耐薬品性、耐紫外線性、耐酸化性、耐熱性などの優れた性質を有しており、ベントに用いられる材料、特に電池用のベントに用いられる材料として適している。ＰＴＦＥを延伸すること等により、容易に多孔質膜を得ることができる。ＰＴＦＥは、本質的に撥水性であるため、硫酸水溶液等の溶液を撥水することができる。すなわち、ＰＴＦＥ膜を備えたベントは、そのＰＴＦＥ膜によって容器内部の溶液、の漏液を防ぐことができる。（容器が電池用容器である場合、電池内部の電解液（硫酸水溶液等）の漏液を防ぐことができる。）一方で、ＰＴＦＥ膜が多孔質であるために、その多孔質部を介して容器内部のガスが容器外へ放出されることが可能である。そのため、容器内部のガス圧が上昇した場合に、この多孔質ＰＴＦＥを介してガスが容器外へ放出され、容器内部の圧力上昇、およびそれに伴う容器の損傷を防ぐことが可能である。（容器が電池用容器である場合、電池内部の圧力上昇、およびそれに伴う電池の損傷を防ぐことが可能である。）
【００３８】
前記の多孔質ＰＴＦＥ膜（平面膜）は、フィブリルの長さの平均値が４０μｍ以上８０μｍ以下であってもよい。ＰＴＦＥを延伸することにより得られた、多孔質ＰＴＦＥは、ノード（結節）及びフィブリル（小繊維）から構成される。ノードとフィブリルはいずれもポリテトラフルオロエチレンからなり、両者の違いはポリテトラフルオロエチレン分子の凝集状態又は結晶状態の違いによると考えられている。通常、ノードは微小な結晶リボンで相互に連結されたポリテトラフルオロエチレン１次粒子の凝集体であり、フィブリルはこれら１次粒子から引き出され伸びきった結晶リボンの束からなると考えられている。フィブリルの長さの平均値は、ＰＴＦＥ膜の表面を電子顕微鏡等で観察して求めることができる。フィブリルは、概して延伸方向に沿って伸び、フィブリルの伸びる方向に沿って液体の滴は転落しやすく、伸びたフィブリルに対して直角な方向には液体の滴は転落しにくい。つまり、延伸ＰＴＦＥ膜は、面内の方向に応じて、転落角に差が生じやすい。ただし、フィブリルの長さの平均値が４０μｍ未満であると、フィブリルの伸びる方向と、それに対して直角な方向の間で、転落角に大きな差、例えば５°以上の差は生じにくい。フィブリルの長さは長いほど、液体の滴はフィブリルの伸びる方向へ転落しやすいと考えられる。好ましくは、フィブリルの長さの平均値が５０μｍ以上、６０μｍ以上であってもよい。延伸を過度に行うと、フィブリルが破断することがある。フィブリルの長さの平均値が８０μｍ以下であれば、フィブリルの破断等による問題は生じない。破断の可能性を低減するために、フィブリルの長さの平均値を７０μｍ以下、６０μｍ以下としてもよい。
【００３９】
前記の多孔質ＰＴＦＥ膜（平面膜）は、ノードおよびフィブリルによって画定される微細孔のアスペクト比の平均値が１５以上４０以下であってもよい。ＰＴＦＥを延伸することによりノード及びフィブリルが得られる。このノード及び／又はフィブリルによって区画されることにより、微小空隙（微細孔）が形成される。延伸条件（延伸方向、延伸比等）により、微細孔の形状は変化する。アスペクト比は、微細孔の円形形状の程度を示すパラメータで、微細孔の最大長の最短長に対する比から求められる。アスペクト比が１の場合、その微細孔の形状が概ね円形であることを意味する。多孔質体であるため、複数の微細孔のアスペクト比を求めて、それらの平均値を採用することが好ましい。アスペクト比の平均値は、ＰＴＦＥ膜の表面を電子顕微鏡等で観察して求めることができる。
概して、アスペクト比の最大長方向は、フィブリルの伸びる方向と一致している。このアスペクト比の最大長方向に沿って液体の滴は転落しやすく、アスペクト比の最短長方向には液体の滴は転落しにくい。アスペクト比が大きいほど、液体の滴はアスペクト比の最大長方向に転落しやすいと考えられる。アスペクト比が１５未満であると、アスペクト比の最大長方向と最短長方向の間で、転落角に大きな差、例えば５°以上の差は生じにくい。好ましくは、アスペクト比は、２０以上、２５以上、３０以上であってもよい。延伸比を大きくすることで、アスペクト比を大きくすることが可能であるが、延伸を過度に行うと、ＰＴＦＥ膜が破断することがある。アスペクト比が４０以下であれば、ＰＴＦＥ膜の破断等による問題は生じない。破断の可能性を低減するために、アスペクト比を３５以下、３０以下としてもよい。
【００４０】
前記の多孔質ＰＴＦＥ膜（平面膜）は、平均空孔率が８０％以上であってもよい。空孔率が８０％未満であると、十分な通気性が得られない場合がある。空孔率を高めることにより、通気性を高めることができ、空孔率を８５％以上、９０％以上としてもよい。ただし、過度に空孔率を高めると、ＰＴＦＥ膜が破断することがある。破断の可能性を低減するために、空孔率を９９％以下、９５％以下、９０％以下としてもよい。
多孔質ＰＴＦＥの空孔率は、ＪＩＳ  Ｋ６８８５：２００５で定義されている見掛け密度の測定方法に準拠して測定した見掛け密度ρより、下記式から算出することができる。
空孔率（％）＝［（２．２−ρ）／２．２］×１００
【００４１】
前記の平面膜の表面は、ＰＴＦＥのみからなるものであってもよい。前述のとおり、平面膜の材料として、ポリエチレン、ポリプロピレン、ＰＴＦＥ（ポリテトラフルオロエチレン）等を採用することができる。それらの材料から構成される平面膜の表面にＰＴＦＥを塗布して、平面膜の表面をＰＴＦＥのみからなるようにしてもよい。また、平面膜自体をＰＴＦＥのみから構成してもよい。平面膜の表面に表面処理を行って撥水性及び撥油性を付与することもあるが、平面膜の表面がＰＴＦＥのみからなる場合は、そのような表面処理は行わない。ＰＴＦＥ自体が本質的に疎水性、耐薬品性、耐紫外線性、耐酸化性、耐熱性などの優れた性質を有しており、平面膜の表面がＰＴＦＥのみからなることにより、それらの性質を容器内の液体や気体に対して直接的に作用させることができる。
【００４２】
前記の多孔質ＰＴＦＥ膜（平面膜）は、ガーレー値が1秒以下で且つ耐水圧（WEP）が5kPa以上であってもよい。ガーレー値はＪＩＳ Ｐ ８１１７：２００９に基づき評価される。ガーレー値とは、１．２９ｋＰａの圧力下、１００ｃｍ３の空気が６．４５ｃｍ２の面積の試料を垂直方向に通過する時間（秒）をいう。ガーレー値は通気性の指標である。ガーレー値が１秒以下であれば、一般的に、ベントとしての通気性は十分である。
耐水圧（「ＷＥＰ」）は、平面膜の撥水性または水バリアとして機能する能力の指標となる。ＷＥＰを測定するために、テストサンプル、すなわち平面膜を備えたベントを用意する。テストサンプルを、液体を収容した容器に設置する。ベントの出口方向（容器外の方向）を重力下方向に合わせて、１時間以上保持する。ここで、平面膜に所定の圧力がかかるように、容器内の液体の量は調整されている。例えば、所定の圧力が３ｋＰａであり、液体が水である場合、容器内に収容される液体の高さは約３０ｃｍになるように調整される。上記の状態で、ベントから液体の漏洩を目視で確認する。漏洩が確認されるまで、膜に加える圧力を段階的に上げていき、漏洩の確認された圧力をその膜の耐水圧とする。本発明の平面膜は、ＷＥＰが５ｋＰａ以上であってもよく、好ましくは８ｋＰａ以上、さらに好ましくは１０ｋＭＰａ以上であってもよい。用途に応じて、必要とされるＷＥＰは異なるが、通常の鉛蓄電池等の容器にとって、およそ３ｋＰａのＷＥＰは十分な耐漏液性である。上記の平面膜は、十分な通気性と十分な耐漏液性をベントにもたらすことができる。
【００４３】
ＷＥＰに関連する耐水性の指標として、テストサンプルを設置した容器を１０ＧＨｚで振動させて、ベントから液体の漏洩を目視で確認してもよい。また、容器を水平方向または重力方向から４５°傾斜させた状態で、すなわち容器内の液体が恒常的に平面膜に接触するようにして、長期間例えば数日、数週間、数月等での漏洩を確認してもよい。これらは、容器が鉛蓄電池であることを想定したものである。本発明の平面膜の一態様によれば、上記の振動試験や、長期間の４５°傾斜試験でも、漏液のないものを提供できる。
【００４４】
該膜の重力方向に対する傾斜角が、（９０°−該最小の転落角）より小さくてもよい。その状況を、図３は概略的に説明している。図３に示されるとおり、膜が最小転落角αよりも重力下方向に傾斜している。そのため、容器内部の液体の滴が膜の表面に付着した場合も、液体の滴は直ちに転落し、膜の表面に付着することはない。当然のことながら、液体の滴が乾燥して膜の表面に固着することもない。したがって、長期にわたって膜の通気性が高いまま維持される。
なお、膜の傾斜角、（９０°−該最小の転落角）なる記載に関して、以下の点に留意されたい。転落角は水平方向を基準としており、すなわち水平方向が０°で、重力方向が９０°である。一方、膜の傾斜角は、重力方向を基準としており、すなわち重力方向が０°で、水平方向が９０°である。ここで、水平方向とは、重力方向に対して直角に交わる方向である。そのため、本態様では、該膜の重力方向に対する傾斜角が、（９０°−該最小の転落角）より小さくてもよい、と規定している。
【００４５】
前記膜の傾斜角が、７５°以下であってもよい。膜の傾斜角は、重力方向を基準としており、０°に近づくほど、液体の滴は膜に付着しにくい。液体の滴が膜に付着した場合であっても、液体の滴は転落しやすい。膜の傾斜角は、好ましくは７０°以下であってもよく、さらに好ましくは６５°以下、より好ましくは６０°以下であってもよい。なお、傾斜角の上限は、特に制限はないが、重力方向が９０°であるので、＜９０°としてもよい。
また、平面膜の最小転落角は、水平方向を基準としており、小さいほど液体の滴が転落しやすく、すなわち液体が付着しにくいので、好ましい。そのため、平面膜の最小転落角は、３５°以下が好ましく、より好ましくは２５°以下であり、さらに好ましくは１５°以下、より好ましくは１０°以下であってもよい。なお、傾斜角の下限は、特に制限はないが、水平（０°）にはならないので、＞０°としてもよい。
【００４６】
上記に記載されたいずれかの平面膜を備えたベントを、開放型鉛蓄電池用いてもよい。鉛蓄電池は、電池内部に希硫酸等の電解液を有している。本発明のベントによれば、電解液の漏液を防止しつつ、電池内のガスを電池外に放出することができる。さらに、本発明のベントに備えられる平面膜は、電解液が付着しても転落しやすく、長期にわたって通気性が高いまま維持される。
【実施例】
【００４７】
本発明について、実施例および比較例を用いて説明する。ただし、本発明は実施例に限定して解釈されるべきではない。
【００４８】
膜試験
表１に示す種々の平面膜を用意した。これらの平面膜の厚さ、ガーレー値、WEP（耐水圧）、空孔率、アスペクト比、フィブリル長さを表１に示す。なお、アスペクト比に関して、＃４〜＃８は微細孔の形状が明確に識別できないことがあり、アスペクト比を測定していない。また、ガーレー値は、一連のデータ取得の最初と最後に実施し、最初に取得したガーレー値を初期値（initial）とし、最後に取得したガーレー値を試験後の値（after test）として記録した。データ取得のための様々な負荷をかけた後の膜のガーレー値は、概ね初期のガーレー値より大きくなっていた。
【００４９】
【表１】
2018014185.tif 000003
【００５０】
また、種々の液体（表面張力で整理）を用意した。これらの液体は、室温で５０±３０％の範囲の相対湿度において、種々の表面張力を有する。硫酸水溶液、水酸化カリウムおよび塩化ナトリウムの水溶液は、それぞれの濃度が３０質量％、３０質量％、３．５質量％であり、それぞれの表面張力は７７ｍN/ｍ、１００ｍN/ｍ、７４ｍN/ｍであった。Coolantは、市販の自動車エンジン用冷却水であり、エチレングリコールを主成分としており、表面張力が５０ｍN/ｍのものを用いた。ウィンドウォッシャー液は,市販の自動車洗車用洗剤水溶液であって、表面張力は４０ｍN/ｍであった。ブレーキオイルおよびエンジンオイルも市販の自動車用のものであり、それぞれ表面張力は２０−４０ｍN/ｍであった。
【００５１】
表１の平面膜を、０°の状態、すなわち水平方向に配置する。ここで、水平方向とは重力方向に対して直角に交わった方向である。水平に配置された膜面上に、体積ｖ＝１０μｌの流体を滴の形態となるように置く。徐々に、膜面を水平方向（０°）から垂直方向（９０°）に向かって持ち上げる。膜面上に置いた滴が転落し始めたときの、膜面と水平方向のなす角度（膜の傾斜角）を、転落角として記録した。測定は転落が開始するか、または膜の傾斜角が９０°になるまで行った。結果を表２に示す。
【００５２】
【表２】
2018014185.tif 000004
【００５３】
ウィンドゥウォッシャー液の表面張力はおよそ４０ｍＮ/ｍであり、オイル（自動車用ブレーキオイル、エンジンオイル等）の表面張力はおよそ２０〜４０ｍＮ/ｍ未満であり、平面膜上で液滴の形態とならず、膜に浸透した。膜を水平方向に対して垂直（９０°）に傾斜させた場合でも、ウィンドゥウォッシャー液やオイルの転落は確認できず、表２の記録では、転落角を９０°とした。
【００５４】
表面張力が５０ｍＮ/ｍ以上の液体は、平面膜上で液滴の形態となり、転落角の測定が可能であった。さらに、膜面内の方向によって、液滴の転落角が異なることが知見された。特に、最大転落角と最小転落角の差は、概ねアスペクト比と相関があると考えられる。アスペクト比が大きくなるほど、概ね最大転落角と最小転落角の差は大きくなることが
確認された。
【００５５】
ファウリング試験（付着試験）
＃３の膜を備えた３種類のベントを作製した。１つ目のベントは、平面膜を水平方向に備えたものであり、平面膜が傾斜をしていないベントである。２つ目のベントは、最大転落角方向（転落しにくい方向）に、平面膜を傾斜させたものである。３つ目のベントは、最小転落角方向（転落しやすい方向）に、平面膜を傾斜させたものである。２つ目と３つ目のベントの傾斜角は、６５°（重力方向が０°）とした。
市販の１２Ｖ鉛電池を用意し、この電池の液栓部に上記の３種類のベントを設置した。容器内の温度を２５°に保持し、過充電により硫酸水溶液が揮発およびエアロゾル化するように１４．４Vで定電流定電圧充電を実施し、ベントの膜を３０日間曝露させた。ベントの膜のガーレー値を０日から３０日まで計測した。ガーレー値の初期値（０日目のガーレー値）を１００として、ガーレー値の経時変化を表３に示す。
【００５６】
【表３】
2018014185.tif 000005
【００５７】
１つ目のベント（水平；傾斜なし）では、日数の経過とともに、ガーレー値が上昇した。２つ目のベント（最大転落角方向へ傾斜）は、１つ目のベントよりガーレー値の上昇がやや抑制されたが、大きな効果は見られなかった。３つ目のベント（最小転落角方向へ傾斜）は、２つ目のベントよりガーレー値の上昇が大幅に抑制された。ガーレー値は通気性の指標であるので、３つ目のベントでは長期にわたって高い通気性が維持されることが確認された。
なお、ガーレー値の他に、平面膜の表面を走査型電子顕微鏡で確認した。１つ目および２つ目のベントでは膜の表面に硫酸塩等の付着物が確認されたが、３つ目のベントでは膜の表面に硫酸塩等の付着物が確認されなかった。
【図１】
2018014185.tif 000006
【図２】
2018014185.tif 000007
【図３】
2018014185.tif 000008